(57)【要約】  【課題】  電気回路基板の薄型化を可能とするセラミック容器、およびこれを用いた電池または電気二重層キャパシタを提供すること。  【解決手段】  セラミック容器Ａは、電池要素または電気二重層キャパシタ要素が内部に収容される凹部１ａを上面に有するとともに、下面外周部に切り欠きを有するセラミック基体１と、凹部１ａの底面に形成された第一のメタライズ層２と、凹部１ａの周囲のセラミック基体１の上面に形成された第二のメタライズ層３と、一端が第一のメタライズ層２に電気的に接続され、他端が切り欠き１ｄの内面に導出された第一の電極４と、第一の電極４と電気的に独立して設けられ、一端が第二のメタライズ層３に電気的に接続され、他端が切り欠き１ｄの内面に導出された第二の電極５とを具備する。【選択図】  図１
2006302851.tif 000002
【特許請求の範囲】
【請求項１】
電池要素または電気二重層キャパシタ要素が内部に収容される凹部を上面に有するとともに、下面外周部に切り欠きを有するセラミック基体と、前記凹部の底面に形成された第一のメタライズ層と、前記凹部の開口部よりも外方に位置する前記セラミック基体の上面に形成された第二のメタライズ層と、一端が前記第一のメタライズ層に電気的に接続され、他端が前記切り欠きの内面に導出された第一の電極と、前記第一の電極と電気的に独立して設けられ、一端が前記第二のメタライズ層に電気的に接続され、他端が前記切り欠きの内面に導出された第二の電極とを具備することを特徴とするセラミック容器。
【請求項２】
前記第一の電極および前記第二の電極の導出部は、略同一平面内に存在するとともに前記セラミック基体の下面と略平行に配置されていることを特徴とする請求項１記載のセラミック容器。
【請求項３】
前記第一のメタライズ層と前記第一および第二の電極の導出部とが略同一平面内に存在することを特徴とする請求項１または請求項２記載のセラミック容器。
【請求項４】
電池要素または電気二重層キャパシタ要素が内部に収容される凹部を上面に有するとともに、前記凹部の開口部よりも外方の前記上面外周部に切り欠きを有するセラミック基体と、前記凹部の底面に形成された第一のメタライズ層と、前記凹部の開口周囲に形成された第二のメタライズ層と、一端が前記第一のメタライズ層に電気的に接続され、他端が前記切り欠きの内面に導出された第一の電極と、該第一の電極と電気的に独立して設けられ、一端が前記第二のメタライズ層に電気的に接続されるとともに他端が前記切り欠きの内面に導出された第二の電極とを具備することを特徴とするセラミック容器。
【請求項５】
前記第一の電極および前記第二の電極の導出部は、略同一平面内に存在するとともに前記セラミック基体の上面と略平行に配置されていることを特徴とする請求項４記載のセラミック容器。
【請求項６】
請求項１乃至請求項５のいずれかに記載のセラミック容器と、前記第一のメタライズ層の上面に載置されて電気的に接続された正電極板と、該正電極板の上面に電解液を含浸したセパレータを介して密着するように載置された負電極板と、前記凹部を塞ぐようにして前記セラミック基体の上面に接合されるとともに少なくとも下側主面が導電性とされ、導電材を介して前記第二のメタライズ層に接続されるとともに前記負電極板に当接されて電気的に接続された蓋体とを具備していることを特徴とする電池。
【請求項７】
請求項１乃至請求項５のいずれかに記載のセラミック容器と、前記第一のメタライズ層の上面に載置されて電気的に接続された第一の分極性電極と、該第一の分極性電極の上面に電解液を含浸したセパレータを介して密着するように載置された第二の分極性電極と、前記凹部を塞ぐようにして前記セラミック基体の上面に接合されるとともに少なくとも下側主面が導電性とされ、導電材を介して前記第二のメタライズ層に接続されるとともに前記第二の分極性電極に当接されて電気的に接続された蓋体とを具備していることを特徴とする電気二重層キャパシタ。
【請求項８】
請求項６または請求項７記載の電池または電気二重層キャパシタが実装された電気回路基板であって、該電気回路基板に設けられた開口部の周縁に前記切り欠き部が掛止されるように前記開口部に前記セラミック基体を嵌め込むとともに、前記第一の電極の導出部と前記第二の電極の導出部とが前記開口周縁部に設けられた配線導体にそれぞれ電気的に接続されるようにして実装されていることを特徴とする電気回路基板。
【発明の詳細な説明】
【技術分野】
【０００１】
本発明は、充電式電池または電気二重層キャパシタ等に使用されるセラミック容器およびこれを用いた電池または電気二重層キャパシタに関し、より詳しくは薄型の携帯電話等の小型電子機器に用いられる電池、または半導体メモリーのバックアップ電源、薄型の電子機器の予備電源等に用いられる電気二重層キャパシタと、それらに用いられるセラミック容器に関する。
【背景技術】
【０００２】
近年、携帯電話や携帯型コンピュータ、カメラ一体型ビデオテープレコーダー等に代表される携帯機器が目覚ましく発達するとともに、より一層の小型化、軽量化がこれら携帯機器に求められている。そして、これらの携帯機器の電源としての電池の需要も増加の一途をたどるとともに、電池のエネルギー密度を高めることによる小型軽量化の研究が活発に行われている。特に、リチウム電池は、原子量が小さくかつイオン化エネルギーが大きなリチウムを用いる電池であることから、高エネルギー密度を得ることができて小型軽量化が図れ、さらに再充電が可能な電池とできることより盛んに研究され、現在に至っては携帯機器の電源をはじめとする広範囲な用途に用いられるようになってきた。
【０００３】
また、繰り返し充放電が可能な二次電池は、携帯機器などに使用される場合にはコイン型電池が賞用され、その構造は正電極板と負電極板とを絶縁シートから成るセパレータを介して電槽缶内に収容し、そこに電解液が注入されて封口された構造とされている。
【０００４】
リチウム電池の正電極板の材料としての正極活物質には、例えば金属酸化物に導電材を添加したものが一般的に使用される。この正極活物質としては例えばコバルト酸リチウム（ＬｉＣｏＯ２）やマンガン酸リチウム（ＬｉＭｎ２Ｏ４）などが使用され、また、導電材としては例えばアセチレンブラック（ＡＢ）や黒鉛などが使用され、ポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【０００５】
電池の負極活物質には、例えばチタン酸リチウム（Ｌｉ４Ｔｉ５Ｏ12）などのリチウムチタン複合酸化物やグラファイトまたは非晶質炭素などの活物質をポリテトラフルオロエチレンやポリフッ化ビニリデンなどの樹脂で固めたものが使用され、電池の負電極板は、正電極板と同様に負極活物質にポリテトラフルオロエチレンやポリフッ化ビニリデンなどのバインダを添加、混合してスラリー状となし、これを周知のドクターブレード法を用いてシート状に成形し、次いでこのシートを例えば円形状に裁断して作製される。
【０００６】
リチウム電池においては、このＬｉＣｏＯ２やＬｉＭｎ２Ｏ４などから成る正極活物質の充放電電圧が約４Ｖであり、これに対して複合材料や炭素材料などから成る負極活物質の充放電電圧は０Ｖ付近であることから、これらの正極活物質と負極活物質と電解液とを組み合わせることによって約3.5Ｖの高放電電圧を達成している。
【０００７】
そして、このようにして作製された正電極板を予めカーボンペーストを介して一方の電槽缶内に戴置し、また、負電極板についても同様に他方の電槽缶の底面にカーボンペーストを介して載置し、これらを加熱することによって正電極板および負電極板をそれぞれの電槽缶の底面に固定し、次いで耐熱温度が約150℃のポリオレフィン繊維製の不織布やポリオレフィン製の微多孔膜などからなるセパレータを介してこれら正電極版および負電極板を対置し、次いで電解液を注入し、最後に上方から圧力をかけながら上側の一方の電槽缶の縁と下側の他方の電槽缶の縁とを互いにかしめることで接合し、電池要素が容器内に配置収納されたコイン型のリチウム電池を得る。
【０００８】
また、電気二重層キャパシタは、異なる２つの相（例えば固体電極と電解液）が接触する界面において極めて短い距離を隔てて正負の電荷が対向して配列した状態のものであり、その正極材および負極材に用いられる黒鉛（グラファイト），ホウ素化黒鉛，活性炭，コークス等の炭素材料の表面に形成される電解液中のイオンの吸着層、すなわち正極材および負極材に用いられるグラファイト等の炭素材料の表面に形成される電気二重層のイオンの静電的な吸着および脱着作用を利用して電気エネルギーを充電したり、放電したりすることができる電気素子である。電気二重層キャパシタの内部は、ポリオレフィン繊維製の不織布やポリオレフィン製の微多孔膜などからなるセパレータを隔てて配置された炭素材料から成る２つの分極性電極と、電解液とから構成され、その電解液の違いにより有機溶液系と水溶液系の２種類に分類される。
【０００９】
このように電気二重層キャパシタは上記２つの分極性電極と電解液との界面に形成される電気二重層への電荷の蓄積を利用するものであるから、耐電圧を超えて電解液の電気分解が発生しない限りにおいては分極性電極の表面積に対応した極めて大きな電荷を蓄積することができる。
【００１０】
特に、有機溶液系を用いた電気二重層キャパシタは、硫酸水溶液などの水溶液を電解液に用いた水溶液系電気二重層キャパシタに比して駆動電圧を２〜４倍にすることができ、蓄え得る電気エネルギーＥは、電圧をＶ、容量をＣとすると、Ｅ＝ＣＶ２／２で表わされることから大きなエネルギー密度を得ることができる。このコイン型の電気二重層キャパシタの作製手順は先述のコイン型リチウム電池の説明で詳述したものと同様である
そして、近年、図９に示すような、正電極板，負電極板およびセパレータから成る電池要素または電気二重層キャパシタ要素と電解液とをセラミック基体に収容した薄型の二次電池または電気二重層キャパシタが提案されている。
【００１１】
この従来の二次電池Ｆまたは電気二重層キャパシタＦは、メタライズ層12ｂが凹部の底面に形成されたアルミナ質焼結体等からなるセラミック基体11と、鉄（Ｆｅ）−ニッケル（Ｎｉ）−コバルト（Ｃｏ）合金等の金属から成る蓋体14とで基本的に構成される容器内に、電解液Ｂ−４が含侵されたセパレータＢ−３を正電極板Ｂ−１または分極性電極Ｂ−１と負電極板Ｂ−２または分極性電極Ｂ−２との間に挟んだ状態でメタライズ層12ｂと蓋体14との間に配置した密閉型構造とされている。メタライズ層12ｂおよび蓋体14における充放電はセラミック基体11の下面に形成された第一、および第二の電極Ｃ，Ｄを介して行われる（例えば、下記の特許文献参照）。
【特許文献１】特開2004−227959号公報（第４−６頁、図１）
【発明の開示】
【発明が解決しようとする課題】
【００１２】
図９に示されるセラミック基体11を用いた電池Ｆまたは電気二重層キャパシタＦは、セラミックスが耐薬品性に優れているため、セラミック基体11が有機溶剤や酸等を含む電解液Ｂ−４に侵され難く、電解液Ｂ−４中にセラミック基体11から溶け出した不純物が混入して電解液Ｂ−４を劣化させることもなく、電池Ｆまたは電気二重層キャパシタＦの性能を良好に維持することができる。
【００１３】
しかしながら、セラミック基体11をパッケージに用いた電池Ｆまたは電気二重層キャパシタＦではセラミック基体11の厚みを薄くすることにより薄型化が実現できるのであるが、この薄さであっても近年の電気回路装置の薄型化要求に対しては不十分であり、よってさらなる薄型化が望まれている。しかしながら、このセラミック基体の厚みをさらに薄くするとセラミック基体の抗折強度が小さくなってしまうために厚みを薄くすることには限界があった。
【００１４】
従って、本発明は上記問題点に鑑みて完成されたものであり、その目的は、携帯用機器に求められる薄型化を実現させる手段として、電池またはキャパシタが電気回路基板に実装されたときにこの電気回路基板の表面からの突出高さを小さくすることができるセラミック容器およびこれを用いた高性能の電池または電気二重層キャパシタを提供することにある。
【課題を解決するための手段】
【００１５】
本発明のセラミック容器は、電池要素または電気二重層キャパシタ要素が内部に収容される凹部を上面に有するとともに、下面外周部に切り欠きを有するセラミック基体と、前記凹部の底面に形成された第一のメタライズ層と、前記凹部の開口部よりも外方に位置する前記セラミック基体の上面に形成された第二のメタライズ層と、一端が前記第一のメタライズ層に電気的に接続され、他端が前記切り欠きの内面に導出された第一の電極と、前記第一の電極と電気的に独立して設けられ、一端が前記第二のメタライズ層に電気的に接続され、他端が前記切り欠きの内面に導出された第二の電極とを具備することを特徴とする。
【００１６】
また、本発明のセラミック容器において、好ましくは、前記第一の電極および前記第二の電極の導出部は、略同一平面内に存在するとともに前記セラミック基体の下面と略平行に配置されていることを特徴とする。
【００１７】
さらに、本発明のセラミック容器において、好ましくは、前記第一のメタライズ層と前記第一および第二の電極の導出部とが略同一平面内に存在することを特徴とする。
【００１８】
また、本発明のセラミック容器は、電池要素または電気二重層キャパシタ要素が内部に収容される凹部を上面に有するとともに、前記凹部の開口部よりも外方の前記上面外周部に切り欠きを有するセラミック基体と、前記凹部の底面に形成された第一のメタライズ層と、前記凹部の開口周囲に形成された第二のメタライズ層と、一端が前記第一のメタライズ層に電気的に接続され、他端が前記切り欠きの内面に導出された第一の電極と、該第一の電極と電気的に独立して設けられ、一端が前記第二のメタライズ層に電気的に接続されるとともに他端が前記切り欠きの内面に導出された第二の電極とを具備することを特徴とする。
【００１９】
本発明のセラミック容器において、好ましくは、前記第一の電極および前記第二の電極の導出部は、略同一平面内に存在するとともに前記セラミック基体の上面と略平行に配置されていることを特徴とする。
【００２０】
また、本発明の電池は、上記本発明のセラミック容器と、前記第一のメタライズ層の上面に載置されて電気的に接続された正電極板と、該正電極板の上面に電解液を含浸したセパレータを介して密着するように載置された負電極板と、前記凹部を塞ぐようにして前記セラミック基体の上面に接合されるとともに少なくとも下側主面が導電性とされ、導電材を介して前記第二のメタライズ層に接続されるとともに前記負電極板に当接されて電気的に接続された蓋体とを具備していることを特徴とする。
【００２１】
また、本発明の電気二重層キャパシタは、上記本発明のセラミック容器と、前記第一のメタライズ層の上面に載置されて電気的に接続された第一の分極性電極と、該第一の分極性電極の上面に電解液を含浸したセパレータを介して密着するように載置された第二の分極性電極と、前記凹部を塞ぐようにして前記セラミック基体の上面に接合されるとともに少なくとも下側主面が導電性とされ、導電材を介して前記第二のメタライズ層に接続されるとともに前記第二の分極性電極に当接されて電気的に接続された蓋体とを具備していることを特徴とする。
【００２２】
また、本発明の電気回路基板は、上記本発明の電池または電気二重層キャパシタが実装された電気回路基板であって、該電気回路基板に設けられた開口部の周縁に前記切り欠き部が掛止されるように前記開口部に前記セラミック基体を嵌め込むとともに、前記第一の電極の導出部と前記第二の電極の導出部とが前記開口周縁部に設けられた配線導体にそれぞれ電気的に接続されるようにして実装されていることを特徴とする。
【発明の効果】
【００２３】
本発明のセラミック容器は、電池要素または電気二重層キャパシタ要素が内部に収容される凹部を上面に有するとともに、下面外周部に切り欠きを有するセラミック基体と、凹部の底面に形成された第一のメタライズ層と、凹部の開口部よりも外方に位置するセラミック基体の上面に形成された第二のメタライズ層と、一端が第一のメタライズ層に電気的に接続され、他端が前記切り欠きの内面に導出された第一の電極と、前記第一の電極と電気的に独立して設けられ、一端が前記第二のメタライズ層に電気的に接続され、他端が前記切り欠きの内面に導出された第二の電極とを具備することから、このセラミック容器を用いた電池または電気二重層キャパシタを電気回路基板に設けられた貫通孔に、セラミック容器の下面底部を収めるように嵌め込むとともに、切り欠きの内面に導出された第一および第二の電極を貫通孔の周囲で電気回路基板に電気的に接続することによって搭載することを可能とし、電池または電気二重層キャパシタの電気回路基板の表面からの突出高さを貫通孔に嵌め込まれた分低くすることができ、電気回路基板の薄型化を実現することができる。
【００２４】
また、本発明のセラミック容器は、上記構成において好ましくは、第一の電極および第二の電極の導出部は、略同一平面内に存在するとともにセラミック基体の下面と略平行に配置されていることから、このセラミック容器を用いた電池または電気二重層キャパシタを、平板状の電気回路基板の貫通孔に嵌め込んで、貫通孔の周囲で電気回路基板に電気的に接続することが容易である。
【００２５】
さらに、本発明のセラミック容器は、上記構成において好ましくは、第一のメタライズ層と第一および第二の電極の導出部とが略同一平面内に存在することから、第一のメタライズ層から第一の電極の導出部までをセラミックグリーンシートの同一面となる面に厚膜形成方法によって容易に形成することができ、生産性のよいものとなる。
【００２６】
また、本発明のセラミック容器は、電池要素または電気二重層キャパシタ要素が内部に収容される凹部を上面に有するとともに、凹部の開口部よりも外方の上面外周部に切り欠きを有するセラミック基体と、凹部の底面に形成された第一のメタライズ層と、凹部の開口周囲に形成された第二のメタライズ層と、一端が第一のメタライズ層に電気的に接続され、他端が切り欠きの内面に導出された第一の電極と、第一の電極と電気的に独立して設けられ、一端が第二のメタライズ層に電気的に接続されるとともに他端が切り欠きの内面に導出された第二の電極とを具備することから、セラミック容器の上面が下側になるようにして、このセラミック容器を用いた電池または電気二重層キャパシタを電気回路基板に設けられた貫通孔に、セラミック容器の上部を収めるように嵌め込むとともに、切り欠きの内面に導出された第一および第二の電極を貫通孔の周囲で電気回路基板に電気的に接続することによって搭載することを可能とし、電池または電気二重層キャパシタの電気回路基板の表面からの突出高さを貫通孔に嵌め込まれた分低くすることができ、電気回路基板の薄型化を実現することができる。
【００２７】
また、セラミック容器の上面が下側になるようにして、このセラミック容器を用いた電池または電気二重層キャパシタを電気回路基板に搭載することができるので、セラミック容器の凹部を塞ぐための蓋体が電気回路基板の表面に露出することがない。その結果、蓋体を金属等の導電性材料で形成しても電気回路基板に電子部品を実装する際に電子部品と蓋体とが接触して電気的短絡を生じてしまうのを確実に防止することができる。
【００２８】
本発明のセラミック容器において、好ましくは、第一の電極および第二の電極の導出部は、略同一平面内に存在するとともにセラミック基体の上面と略平行に配置されていることから、このセラミック容器を用いた電池または電気二重層キャパシタを、平板状の電気回路基板の貫通孔に嵌め込んで、貫通孔の周囲で電気回路基板に電気的に接続することが容易である。
【００２９】
また、本発明の電池は、上記本発明のセラミック容器と、第一のメタライズ層の上面に載置されて電気的に接続された正電極板と、この正電極板の上面に電解液を含浸したセパレータを介して密着するように載置された負電極板と、凹部を塞ぐようにしてセラミック基体の上面に接合されるとともに少なくとも下側主面が導電性とされ、導電材を介して第二のメタライズ層に接続されるとともに負電極板に当接されて電気的に接続された蓋体とを具備していることから、上記本発明のセラミック容器によって、薄型の電気回路基板とすることができるとともに、電気回路基板への実装が容易なので、電気回路基板の生産性が高いものとなる。
【００３０】
また、本発明の電気二重層キャパシタは、上記本発明のセラミック容器と、第一のメタライズ層の上面に載置されて電気的に接続された第一の分極性電極と、この第一の分極性電極の上面に電解液を含浸したセパレータを介して密着するように載置された第二の分極性電極と、凹部を塞ぐようにしてセラミック基体の上面に接合されるとともに少なくとも下側主面が導電性とされ、導電材を介して第二のメタライズ層に接続されるとともに第二の分極性電極に当接されて電気的に接続された蓋体とを具備していることから、上記本発明のセラミック容器によって薄型の電気回路基板とすることができるとともに、電気回路基板への実装が容易なので、電気回路基板の生産性が高いものとなる。
【００３１】
また、本発明の電気回路基板は、上記本発明の電池または電気二重層キャパシタが実装された電気回路基板であって、電気回路基板に設けられた開口部の周縁に切り欠き部が掛止されるように開口部にセラミック基体を嵌め込むとともに、第一の電極の導出部と第二の電極の導出部とが開口周縁部に設けられた配線導体にそれぞれ電気的に接続されるようにして実装されていることから、電気回路基板の所定の位置に正確かつ容易に電池または電気二重層キャパシタを実装でき、電池の実装の作業効率を効率の良いものとすることができるとともに、近年の携帯用機器に求められる薄型化を実現させることができる電気回路基板となる。
【発明を実施するための最良の形態】
【００３２】
本発明のセラミック容器およびこれを用いた電池または電気二重層キャパシタ、ならびに電気回路基板について以下に詳細に説明する。図１は本発明のセラミック容器の実施の形態の一例を示す断面図を示し、図２は図１のセラミック容器の平面図を示し、さらに図３は図１のセラミック容器の要部拡大断面図を示す。また、図４は本発明のセラミック容器の実施例を示す下面側から見た斜視図を示し、図５は本発明のセラミック容器を用いた電池または電気二重層キャパシタの断面図を示す。図６は本発明のセラミック容器の他の実施例を示す断面図を示し、図７は図６のセラミック容器の平面図を示し、図８は本発明のセラミック容器を用いた電池または電気二重層キャパシタが実装された電気回路基板を断面図で示す。なお、図２および図４ならびに図７において、メタライズ層等の導電性部分を解りやすく示すためにハッチングを付した。そして、これらの部分は断面を示すものではない。
【００３３】
図１〜図５に示す実施の形態において、１はセラミック基体、１ａはセラミック基体１の上面に形成された凹部、１ｂは凹部１ａの底面を取り囲み凹部１ａを形成する側壁、１ｃはセラミック基体１の底部、１ｄはセラミック基体１の下面外周部に形成された切り欠き、２は凹部１ａの底面に形成された第一のメタライズ層、３は凹部１ａの開口部よりも外方、すなわち凹部１ａの周囲に位置するセラミック基体１の上面に形成された第二のメタライズ層、４は一端が第一のメタライズ層２に電気的に接続され、他端が切り欠き１ｄの内面に導出された第一の電極、４ａは切り欠き１ｄの内面に導出された第一の電極４の導出部、５は第一の電極４と電気的に独立して設けられ、一端が第二のメタライズ層３に電気的に接続され、他端が切り欠き１ｄの内面に導出された第二の電極、５ａは切り欠き１ｄの内面に導出された第二の電極５の導出部、Ａは本発明のセラミック容器、Ｂは本発明の電池または電気二重層キャパシタである。なお、それぞれの図において同一の部位を示す部位には同じ符号を付している。以下、図１〜図５に示す実施の形態を本発明の第一の実施の形態として説明する。
【００３４】
図６〜図８に示す実施の形態において、１はセラミック基体、１ａはセラミック基体１の上面に形成された凹部、１ｂは凹部１ａの底面を取り囲み凹部１ａを形成する側壁、１ｃはセラミック基体１の底部、１ｄはセラミック基体１の凹部１ａの開口部よりも外方の上面外周部に形成された切り欠き、２は凹部１ａの底面に形成された第一のメタライズ層、３は凹部１ａの開口部よりも外方、すなわち凹部１ａの周囲に位置するセラミック基体１の上面に形成された第二のメタライズ層、４は一端が第一のメタライズ層２に電気的に接続され、他端が切り欠き１ｄの内面に導出された第一の電極、４ａは切り欠き１ｄの内面に導出された第一の電極４の導出部、５は第一の電極４と電気的に独立して設けられ、一端が第二のメタライズ層３に電気的に接続され、他端が切り欠き１ｄの内面に導出された第二の電極、５ａは切り欠き１ｄの内面に導出された第二の電極５の導出部、Ａは本発明のセラミック容器、Ｂは本発明の電池または電気二重層キャパシタである。なお、それぞれの図において同一の部位を示す部位には同じ符号を付している。以下、図６〜図８に示す実施の形態を本発明の第二の実施の形態として説明する。
【００３５】
まず、本発明のセラミック容器Ａの第一の実施の形態について以下に詳細に説明する。
【００３６】
本発明のセラミック容器Ａは、例えば図１および図２に示されるように、直方体状のセラミック基体１の上面に直方体状の凹部１ａが形成され、セラミック基体１の下面外周部、すなわち底部１ｃの対向する２辺の一部または辺の全部が後退するように切り欠かれ、上面が側壁１ｂの下端に覆われた切り欠き１ｄがそれぞれ形成されており、このそれぞれの切り欠き１ｄの内面、図１においては側壁１ｂの下面に、第一の電極４および第二の電極５が導出されている。
【００３７】
なお、セラミック基体１および凹部１ａ等の形状は直方体に限ることはなく、多角柱状または円柱状等の形状としてもよい。また、図１において、切り欠き１ｄは、側壁１ｂの下面と底部１ｃの側面とで構成されているが、これに限ることはなく、側壁１ｂの下面外周部までさらに切り欠いて段差の大きな切り欠き１ｄとしたり、底部１ｃの下面外周部のみを切り欠いて段差の小さい切り欠き１ｄとしたりしてもよい。
【００３８】
このようにセラミック容器Ａを構成することにより、このセラミック容器Ａを用いた電池Ｂまたは電気二重層キャパシタＢを実装する電気回路基板100に、セラミック容器Ａの切り欠き１ｄが除かれた底部１ｃの横断面形状に対応する矩形状の貫通孔を設けておき、この貫通孔に、セラミック容器Ａの底部１ｃを収めるように嵌め込んで実装することができるので、電池Ｂまたは電気二重層キャパシタＢの電気回路基板100の表面からの突出高さを貫通孔に嵌め込まれた高さ分低くすることができ、また、実装時にセラミック容器Ａが貫通孔の位置に固定されるので、実装性のよい電池Ｂまたは電気二重層キャパシタＢとすることができる。
【００３９】
さらに、切り欠き１ｄの内面、すなわち切り欠き１ｄが電気回路基板100に当接する部位に導出された第一および第二の電極４，５を貫通孔の周囲で電気回路基板100に設けられた接続電極と半田付け等により接合することによって、電池Ｂまたは電気二重層キャパシタＢを電気回路基板100に電気的に接続するとともに固定させて搭載することを可能とし、電気回路基板100の薄型化および電気回路基板100の量産性に優れる電池Ｂまたは電気二重層キャパシタＢを実現することができる。
【００４０】
また、本発明のセラミック容器Ａにおいて、図１に示されるように、第一の電極４および第二の電極５の導出部４ａ，５ａは、セラミックグリーンシートの同じ高さの面に形成されてほぼ同一平面内に存在するように、セラミック基体１の下面とほぼ平行に配置されているのがよく、これにより、セラミック容器Ａを用いた電池Ｂまたは電気二重層キャパシタＢを、平板状の電気回路基板100の貫通孔に嵌め込んで、貫通孔の周囲の電気回路基板100の表面に電気的に接続することが容易となる。
【００４１】
すなわち、切り欠き１ｄは、第一の電極４の導出部４ａおよび第二の電極５の導出部５ａの高さが同じとなるように形成されており、これによって平板状の電気回路基板100の表面に接続電極が形成されている場合に、セラミック容器Ａを貫通孔に嵌め込むことによって、導出部４ａ，５ａがそれぞれの接続電極に当接する位置にくるので、電気回路基板100と電気的に接続しやすく、固定が容易となる。
【００４２】
また、本発明のセラミック容器Ａは、第一および第二の電極４，５が側壁１ｂの下面に形成され、これによって第一のメタライズ層２と第一および第二の電極４，５の導出部４ａ，５ａとがセラミックグリーンシートが積層されて略同一平面内に存在するようにされるとさらによく、第一のメタライズ層２から第一の電極４の導出部４ａまでをセラミックグリーンシートの同一平面となる面に厚膜形成方法によって最短距離で容易に形成することができる。第一のメタライズ層２と第一および第二の電極４，５を形成するための金属ペースト層の厚みやグリーンシート積層時のグリーンシートの変形等により第一のメタライズ層２と第一および第二の電極４，５とは完全な同一面にはならなくても、電気回路基板100との接続が問題ない範囲で略同一平面内になり、下面が電気回路基板100の貫通孔の反対側の面から必要以上に飛び出したりしないように略平行であればよい。
【００４３】
第一および第二の電極４，５の導出部４ａ，５ａは、図１，図２および図４（ａ）に示されるように、セラミック基体１の底部１ｃにおいて相対する２辺が後退するように切り欠かれ、第一および第二の電極４，５の導出部４ａ，５ａがそれぞれの相対する切り欠き１ｄの内面（天面）に導出されている形態とされる他、図４（ｂ）に示されるように、底部１ｃの１辺が後退するように切り欠かれ、その切り欠き１ｄの内面に第一および第二の電極４，５の導出部４ａ，５ａが導出される形態、図４（ｃ）に示されるように、底部１ｃのそれぞれ相対する２辺の一部が切り欠かれ、切り欠き１ｄの内面に第一および第二の電極４，５の導出部４ａ，５ａがそれぞれ導出される形態、または、図４（ｄ）に示されるように、底部１ｃの全周にわたって各辺が後退するように切り欠かれ、そのうちの相対する切り欠き１ｄの内面に第一および第二の電極４，５の導出部４ａ，５ａが導出される形態のいずれでもよい。
【００４４】
なお、導出部４ａ，５ａが互いに相対する辺に設けられた切り欠き１ｄの内面にそれぞれ形成される図４（ａ），図４（ｃ），図４（ｄ）の形態の方が、導出部４ａ，５ａを半田付けすることにより電池Ｂまたは電気二重層キャパシタＢの固定を兼ねる形態とする点では好ましく、貫通孔に嵌め込んで固定させる点では図４（ａ），図４（ｃ），図４（ｄ）の形態が固定させやすさの点で好ましく、さらに、電気回路基板100の強度を確保する点で、接続電極周囲の当接面が広く取れる図４（ａ），図４（ｄ）が好ましい。
【００４５】
また、切り欠き１ｄは、側壁１ｂの下方に形成され、凹部１ａの下方には形成されないようにするのが、凹部１ａの容積を十分に取るために好ましい。
【００４６】
このようなセラミック基体１は、アルミナ（Ａｌ２Ｏ３）質焼結体やムライト（３Ａｌ２Ｏ３・２ＳｉＯ２）質焼結体，窒化アルミニウム（ＡｌＮ）質焼結体，ガラスセラミックス等のセラミックスから成り、例えばセラミック基体１がアルミナ質焼結体から成る場合、以下のようにして作製される。すなわち、酸化アルミニウム（Ａｌ２Ｏ３），酸化珪素（ＳｉＯ２），酸化マグネシウム（ＭｇＯ），酸化カルシウム（ＣａＯ）等の原料粉末に適当な有機バインダ，溶剤等を添加混合してスラリー状の絶縁ペーストと成す。この絶縁ペーストをドクターブレード法やカレンダーロール法によってセラミックグリーンシート（以下、グリーンシートとも称す）と成し、所要の大きさに切断する。次に、その中から選ばれた複数のグリーンシートにおいて凹部１ａ、切り欠き１ｄ、および第二の電極５の一部が表面に形成される溝（キャスタレーション）を形成するために適当な打ち抜き加工を施す。
【００４７】
そして、これらのグリーンシートにタングステン（Ｗ）等の金属粉末を主成分とする金属ペーストを所定の部位に印刷塗布して第一および第二のメタライズ層２，３、第一および第二の電極４，５、となる金属ペースト層を形成する。第一および第二の電極４，５の導出部４ａ，５ａは、側壁１ｂとなるグリーンシートの下面にスクリーン印刷法で形成される。なお、側壁１ｂが複数のグリーンシートからなる場合には、最下層となるグリーンシートの下面に第一および第二の電極４，５となる金属ペースト層が印刷されることになる。
【００４８】
また、第二の電極５の一部が側壁１ｂの溝の内面に形成された、いわゆるキャスタレーション導体とされる場合には、側壁１ｂとなるグリーンシートの所定の位置に予めスルーホールを形成し、この内面に金属ペーストを塗布しておく。そして、これらの金属ペースト層を形成したグリーンシートをスルーホールの中央で分断するように所定形状に裁断した後、積層してグリーンシート積層体が作製される。
【００４９】
そして、側壁１ｂとなるグリーンシートの下面に形成された第一の電極４と底部１ｃの上面に形成された第一のメタライズ層２とは、これらが焼成される前の積層段階で互いに例えば85℃程度の温度下、４〜５ＭＰａの圧力で物理的に接合されることで、焼成後に電気的に接続された状態となり、よって第一のメタライズ層２から第一の電極４の導出部４ａに至る導電経路が構成されることになる。このとき、同時に凹部１ａの底面の外縁に沿ってアルミナコート層８となる上記スラリー状の絶縁ペーストを塗布しておくと、側壁１ｂの下面と底部１ｃの上表面とが気密な接合状態を形成することを可能とし、側壁１ｂと底部１ｃとの接合距離が短くても凹部１ａを気密に保持することができる接合を容易に実現することができる。このようにして得られたグリーンシート積層体を還元雰囲気下において約1600℃の温度で焼成することによってセラミック基体１が作製される。
【００５０】
セラミック基体１は有機溶剤や酸等を含む電解液Ｂ−４に侵され難く、従って電解液Ｂ−４中にセラミック基体１から溶け出した不純物が混入して電解液Ｂ−４をほとんど劣化させることがない。このため電池性能を良好に維持することができるセラミック容器Ａを得ることができる。また、セラミック基体１をＡｌＮ質焼結体から成るものとした場合には、作動時の熱を効率よく外部に放散させることができるので、電解液Ｂ−４が熱変性することがほとんど無く、信頼性の高いセラミック容器Ａとすることができる。
【００５１】
また、気密性に優れるとともに耐熱性に優れるセラミック基体１によって電解液Ｂ−４が収容されているため、温度サイクル試験に曝された場合でもセラミック基体１に隙間が生じて電解液Ｂ−４が漏れることはない。また、セラミック基体１によって気密性が良好に維持されるので、電池性能を劣化させる水分や酸素等が外部から電解液Ｂ−４中に浸入するのを有効に抑制することができる。
【００５２】
そして、このようにして作製されたセラミック基体１に形成されたこれらの第一および第二のメタライズ層２，３、第一および第二の電極４，５の露出した表面には、耐食性に優れかつ半田との濡れ性に優れる金属、具体的には厚さ１〜12μｍのニッケル（Ｎｉ）層を被着させておくとよい。またさらに厚さ0.3〜５μｍの金（Ａｕ）層からなる金属めっき層をめっき法等により順次被着させておいてもよい。
【００５３】
Ｎｉ層の厚さが１μｍ未満であれば、メタライズから成る各導体層の酸化腐蝕を防止したり各導体層から金属成分が溶出したりするのを有効に抑制するのが困難になって電池性能が劣化し易く成る。また、Ｎｉ層の厚さが12μｍを超えると、めっき形成に多大の時間がかかることになり量産性が低下し易くなるとともに電気抵抗が大きくなり易い。
【００５４】
また、Ａｕ層の厚さが0.3μｍ未満であれば、均一な厚さのＡｕ層を形成するのが困難となり、Ａｕ層が極めて薄い部位やあるいはＡｕ層が形成されていない部位が生じ易く、酸化腐食の防止効果や半田との濡れ性が低下し易くなる。またＡｕ層の厚さが５μｍを超えると、めっき形成に多大の時間がかかることになり量産性が低下し易くなる。
【００５５】
特にセラミック容器Ａの内部に形成された第一および第二のメタライズ層２，３の表面に被着されたＡｕめっき層は、酸性の電解液Ｂ−４に侵されにくい性質を有しているので、充放電による電圧で容易に第一および第二のメタライズ層２，３の金属主成分であるＷ等が電解液Ｂ−４中に溶出するのを有効に抑制する作用をなす。また、第一および第二の電極４，５に被着されたＮｉおよびＡｕめっき層は、半田との濡れ性を良くする作用をなすので、電気回路基板100の表面の接続電極等の配線導体との接合強度がより強固なものとなる。
【００５６】
このように第一および第二の電極４，５が電気回路基板100に形成された貫通孔の周囲に配設されている接続電極に半田を介して直接接合されるようにできることから、本発明のセラミック容器Ａによれば、外部接続端子部材等を用いることなく電気回路基板100の表面の接続電極に表面実装によって容易に接続することが可能となり、量産性に優れたものとなる。さらに、表面実装を行う場合は、半田プリフォームを用いることにより、均質な接合を実現することができる。
【００５７】
なお、第一のメタライズ層２は、アルミナコート層８の内側より内側に延在されており、その延在部から凹部１ａの底面にかけて、周知のスパッタリング法や蒸着法等によりアルミニウムなどの導電層７を被着させておくとよい。また、第二のメタライズ層３の表面にもスパッタリング法等により導電層７を被着させておくとよい。
【００５８】
アルミニウムからなる導電層７は、電解液Ｂ−４に腐食されにくいことから、導電層７はその下にある第一のメタライズ層２および第二のメタライズ層３を保護し、これらが電解液Ｂ−４によって腐食されるのを防止する作用をなすとともに、電池要素や電気二重層キャパシタ要素の集電体として機能する。
【００５９】
この導電層７は第一のメタライズ層２とアルミナコート層８上から凹部１ａの底面にかけて、および第二のメタライズ層３の表面から側壁１ｂの上面にかけて形成される。この導電層７は周知のスパッタリング法や、蒸着法で形成され、ステンレスや鉄−ニッケル合金等からなるマスクを導電層７を被着させたくない部位を覆うように予め配置しておくことにより、所定の部位に被着させて形成される。
【００６０】
そして、導電層７がこのようにして形成されることにより、これら第一および第二のメタライズ層２，３を覆うことができ、電解液Ｂ−４によるこれら第一および第二のメタライズ層２，３の腐食を防止することができる。
【００６１】
次に、本発明の第二の実施の形態のセラミック容器Ａは、例えば図６および図７に示されるように、直方体状のセラミック基体１の上面に直方体状の凹部１ａが形成され、凹部１ａの開口部よりも外方の上面外周部、すなわち凹部１ａの対向する２辺の一部または辺の全部が後退するように切り欠かれた切り欠き１ｄがそれぞれ形成されており、このそれぞれの切り欠き１ｄの内面、図６においては切り欠き１ｄの下面に、第一の電極４および第二の電極５が導出されている。なお、セラミック基体１および凹部１ａ等の形状は直方体に限ることはなく、多角柱状または円柱状等の形状としてもよい。
【００６２】
また、図６において、切り欠き１ｄは、側壁１ｂの上面側に形成されているが、これに限ることはなく、底部１ｃに達する側壁１ｂの下側までさらに切り欠いて段差の大きな切り欠き１ｄとしてもよい。
【００６３】
このようにセラミック容器Ａを構成することにより、このセラミック容器Ａを用いた電池Ｂまたは電気二重層キャパシタＢを実装する電気回路基板100に、セラミック容器Ａを上下逆、すなわち上面側が下側になる位置にすれば（図８参照）、第一の実施の形態例のセラミック容器Ａと同様に、電気回路基板100の貫通孔に、セラミック容器Ａの切り欠き１ｄが除かれた側壁１ｂを収めるように嵌め込んで実装することができるので、電池Ｂまたは電気二重層キャパシタＢの電気回路基板100の表面からの突出高さを貫通孔に嵌め込まれた高さ分低くすることができ、また、実装時にセラミック容器Ａが貫通孔の位置に固定されるので、実装性のよい電池Ｂまたは電気二重層キャパシタＢとすることができる。
【００６４】
このように、第一の実施の形態例のセラミック容器Ａにおける切り欠き１ｄは、セラミック基体１の上面側に設けてもよく、第一の実施の形態例のセラミック容器Ａと同じように機能させることができる。なお、第二の実施の形態のセラミック容器Ａにおける切り欠き１ｄの形状やセラミック容器Ａの他の部分の形態例等は、第一の実施の形態例のセラミック容器Ａと共通するので、説明は省略する。
【００６５】
なお、図６，７に示すように、第二のメタライズ層３に金属枠体９が接合されている場合、蓋体６をＦｅ−Ｎｉ−Ｃｏ合金やＦｅ−Ｎｉ合金等の金属で形成することにより、金属枠体９に金属製の蓋体６を抵抗溶接法、例えばシーム溶接法によって気密に接合することができる。すなわち、凹部１ａ内部を抵抗溶接法によって容易に気密封止させることが可能となる。そして、金属枠体７を介して蓋体６を封止させることにより、半田やカーボン粒子を含有する導電性樹脂等の導電材で蓋体６を封止させる場合に比べて、格段に作業効率に優れたものとなる。また、セラミック基体１に変形が発生していてもこの変形を金属枠体９で吸収することができるという作用効果がある。これは、上記第一の実施の形態例のセラミック容器Ａにも適用可能である。金属枠体９が接合されている形態においては、金属枠体９の第二のメタライズ層３との接合面を除く露出表面にも導電層７が被着されているのがよい。
【００６６】
次に、本発明の電池Ｂまたは電気二重層キャパシタＢについて以下に詳細に説明する。図５は本発明の電池Ｂまたは電気二重層キャパシタＢの実施の形態の一例を示す断面図であり、Ｂ−１は正電極板（または第一の分極性電極）、Ｂ−２は負電極板（または第二の分極性電極）、Ｂ−３はセパレータ、Ｂ−４は電解液、６は蓋体、Ｂは本発明の電池または電気二重層キャパシタである。なお、図１乃至図４と同じ部位には同じ符号を付している。
【００６７】
本発明の電池Ｂは、図５に示すように、第一のメタライズ層２または第一のメタライズ層２および導電層７の上面に載置されて電気的に接続された正電極板Ｂ−１と、この正電極板Ｂ−１の上面に電解液Ｂ−４を含浸したセパレータＢ−３を介して密着するように載置された負電極板Ｂ−２と、電解液Ｂ−４とから成る電池要素と、本発明のセラミック容器Ａと、凹部１ａを塞ぐようにしてセラミック基体１の上面に接合されるとともに少なくとも下側主面が導電性とされ、半田や炭素粒子が樹脂に含有されたカーボンペースト等の導電材を介して第二のメタライズ層３に接続されるとともに負電極板Ｂ−２に当接されて電気的に接続された蓋体６とを具備している。
【００６８】
また、本発明の電気二重層キャパシタＢは、第一のメタライズ層２または第一のメタライズ層２および導電層７の上面に載置されて電気的に接続された第一の分極性電極Ｂ−１と、この第一の分極性電極Ｂ−１の上面に電解液Ｂ−４を含浸したセパレータＢ−３を介して密着するように載置された第二の分極性電極Ｂ−２と、電解液Ｂ−４とから成る電気二重層キャパシタ要素と、本発明のセラミック容器Ａと、凹部１ａを塞ぐようにしてセラミック基体１の上面に接合されるとともに少なくとも下側主面が導電性とされ、半田や炭素粒子が樹脂に含有されたカーボンペースト等の導電材を介して第二のメタライズ層３に接続されるとともに第二の分極性電極Ｂ−２に当接されて電気的に接続された蓋体６とを具備している。
【００６９】
これにより、本発明の電池Ｂまたは電気二重層キャパシタＢは、上記本発明のセラミック容器Ａを具備しているので、気密信頼性が高く、電解液Ｂ−４中に不純物がほとんど溶出することのない、安定した充放電が行なえるとともに薄型の電気回路基板100とすることができる電池Ｂまたは電気二重層キャパシタＢとすることができる。
【００７０】
本発明の電池Ｂの正電極板Ｂ−１は、ＬｉＣｏＯ２やＬｉＭｎ２Ｏ４等から成る正極活物質およびアセチレンブラックや黒鉛等の導電材を含む板状やシート状のものであり、また、負電極板Ｂ−２はコークスや炭素繊維等の炭素材料から成る負極活物質を含む板状やシート状のものである。
【００７１】
正電極板Ｂ−１は、上記正極活物質に上記導電材を加えたものに、ポリテトラフルオロエチレンやポリフッ化ビニリデンなどのバインダを添加、混合してスラリー状となし、これを周知のドクターブレード法やローラー成形法を用いてシート状に成形し、次いでこのシートを例えば多角形状や円形状に裁断して作製される。
【００７２】
同様にして負電極板Ｂ−２は、上記負極活物質にポリテトラフルオロエチレンやポリフッ化ビニリデンなどのバインダを添加、混合してスラリー状となし、これを周知のドクターブレード法やローラー成形法を用いてシート状に成形し、次いでこのシートを例えば多角形状や円形状に裁断して作製される。
【００７３】
また、セパレータＢ−３は、ポリオレフィン繊維製の不織布やポリオレフィン製の微多孔質膜などからなり、電解液Ｂ−４が含浸されるとともに正電極板Ｂ−１と負電極板Ｂ−２との間に配置されることにより、正電極板Ｂ−１と負電極板Ｂ−２とが直接接触することを防止するとともに正電極板Ｂ−１と負電極板Ｂ−２との間の電解液Ｂ−４の移動を可能として電流が流れることを可能とする。
【００７４】
電解液Ｂ−４は、例えば四フッ化ホウ酸リチウム等のリチウム塩や塩酸，硫酸，硝酸等の酸をジメトキシエタンやプロピレンカーボネート等の有機溶媒に溶解したものが用いられる。
【００７５】
本発明の電気二重層キャパシタＢの第一の分極性電極Ｂ−１および第二の分極性電極Ｂ−２は、例えばフェノール樹脂繊維（ノボロイド繊維）を炭化賦活して得られるものであり、賦活はこの繊維を800〜1000℃の高温雰囲気下で高温水蒸気などの賦活ガスに接触させることにより行われ、炭化物中の揮発成分、あるいは炭素原子の一部をガス化し、主に１〜10ｎｍの微細構造を発達させ内部表面積を１×10６ｍ２／ｋｇ以上にまでする工程で作製される。本発明の電気二重層キャパシタＢは、第一および第二の電極４，５における極性はなく、第一の電極４側を陽極、第二の電極５側を陰極として使用できるし、その逆の極性でも使用できる。
【００７６】
電気二重層キャパシタＢの電解液Ｂ−４は、例えば６フッ化リン酸リチウム（ＬｉＰＦ６）などのリチウム塩や、テトラエチルアンモニウムテトラフルオロボレート（（Ｃ２Ｈ５）４ＮＢＦ４）などの第４級アンモニウム塩をプロピレンカーボネート（ＰＣ）やスルホラン（ＳＬＦ）などの溶媒中に溶解したものである。
【００７７】
また、セパレータＢ−３には、例えばガラス繊維やポリフェニレンサルファイド、ポリエチレンテレフタレート、ポリアミド等の耐熱性を有する多孔質の樹脂等が用いられる。
【００７８】
そして電解液Ｂ−４を、分極性電極Ｂ−１，Ｂ−２、セパレータＢ−３をセラミック容器１内に収納した後、例えばシリンジなどの注入手段を用いて凹部１ａの上面からセラミック容器Ａの内部に注入し、注入後に側壁１ｂの上面に蓋体６を気密に溶接接合することによって、セラミック容器Ａの内部が気密に封止された電気二重層キャパシタＢを得ることができる。
【００７９】
このような電池Ｂまたは電気二重層キャパシタＢの電解液Ｂ−４は、腐食性や溶解性の高いものであるが、本発明のセラミック容器Ａによれば、セラミック基体１は有機溶剤や酸等を含む電解液Ｂ−４に侵され難く、また、電解液Ｂ−４中にセラミック容器Ａから溶け出した不純物が混入して電解液Ｂ−４を劣化させることもなく、電池性能を良好に維持することができる。
【００８０】
蓋体６は、アルミナ質焼結体等から成り、蓋体６の下面のセラミック基体１と接合される部位にメタライズ層を形成しておき、また、セラミック基体１の上面の凹部１ａの周囲にも第二のメタライズ層３を形成しておき、これらのメタライズ層同士を半田やカーボン粒子を含有する導電性樹脂等の導電材で接続させるとともに、セラミック基体１の上面に凹部１ａを覆うように蓋体６が取着されることによって、セラミック基体１の凹部１ａを気密に保つ。
【００８１】
次に、本発明の電気回路基板は、上記本発明の電池Ｂまたは電気二重層キャパシタＢが実装された電気回路基板100であって、電気回路基板100に設けられた開口部101の周縁に切り欠き部１ｄが掛止されるように開口部101にセラミック基体１を嵌め込むとともに、第一の電極４の導出部４ａと第二の電極５の導出部５ａとが開口周縁部に設けられた配線導体（第一の配線導体104および第二の配線導体105）にそれぞれ電気的に接続されるようにして実装されている。
【００８２】
すなわち、本発明の電池Ｂまたは電気二重層キャパシタＢの第二の実施の形態を用いて説明すれば、図８に示されるように、セラミック基体１の切り欠き１ｄに第一の導体層４および第二の導体層５が互いに独立して設けられていることより、セラミック基体１の上面が下側になるようにして、電池Ｂまたは電気二重層キャパシタＢを電気回路基板100に設けられた開口部101の周縁に切り欠き部１ｄが掛止されるように開口部101にセラミック基体１を嵌め込むとともに、第一の電極４の導出部４ａと第二の電極５の導出部５ａとが開口周縁部に設けられた第一の配線導体104および第二の配線導体105にそれぞれ電気的に接続されるようにして実装されている。
【００８３】
電気回路基板100は、この構成により、電気回路基板100の所定の位置に正確かつ容易に電池Ｂまたは電気二重層キャパシタＢを実装でき、電池Ｂまたは電気二重層キャパシタＢの実装の作業効率を効率の良いものとすることができるとともに、近年の携帯用機器に求められる薄型化を実現させることができる電気回路基板100となる。その結果、電気回路基板100を小型化できるとともに量産性の向上および製造コストの削減を図ることができる。
【００８４】
また、図８に示される電気回路基板100においては、セラミック基体１の上面が下側になるようにして、電池Ｂまたは電気二重層キャパシタＢを電気回路基板100に実装することができるので、セラミック基体１の凹部１ａを塞ぐための蓋体６が電気回路基板100の表面に露出することがない。その結果、蓋体６を金属等の導電性材料で形成しても電気回路基板100に電子部品を実装する際に電子部品と蓋体６とが接触して電気的短絡を生じてしまうのを確実に防止することができる。
【００８５】
図示しないが、電気回路基板100に本発明の電池Ｂまたは電気二重層キャパシタＢの第一の実施の形態のものを実装する場合は、蓋体６が電気回路基板100の表面に露出することとなるので、電気回路基板100に電子部品を実装する際に電子部品と蓋体６とが接触して電気的短絡を生じてしまうのを確実に防止するために、蓋体６をセラミックス等の絶縁体で形成し、下面のみにメタライズ層を形成した導電性の形態とするのが好ましい。
【００８６】
なお、本発明は上記実施の形態の例に限定されるものではなく、本発明の要旨を逸脱しない範囲内であれば種々の変更は可能である。例えば、本発明ではセラミック容器Ａのセラミック基体１の材質がアルミナ質焼結体として説明したが、窒化アルミニウム（ＡｌＮ）質焼結体やガラスセラミックス等の他のセラミックスから成っていてもよく、ＡｌＮ質焼結体から成る場合には作動時の熱を効率よく外部に放散させることができる。
【図面の簡単な説明】
【００８７】
【図１】本発明のセラミック容器の実施の形態の一例を示す断面図である。
【図２】図１のセラミック容器の平面図である。
【図３】図１のセラミック容器の要部拡大断面図である。
【図４】本発明のセラミック容器の実施の形態の例を示す下面側斜視図である。
【図５】本発明の電池または電気二重層キャパシタの実施の形態の一例を示す断面図である。
【図６】本発明のセラミック容器の実施の形態の他の例を示す断面図である。
【図７】図６のセラミック容器の平面図である。
【図８】本発明の電気回路基板の実施の形態の一例を示す断面図である。
【図９】従来の電池または電気二重層キャパシタの例を示す断面図である。
【符号の説明】
【００８８】
１：セラミック基体
１ａ：凹部
１ｂ：側壁
１ｃ：底部
１ｄ：切り欠き
２：第一のメタライズ層
３：第二のメタライズ層
４：第一の電極
４ａ：第一の電極の導出部
５：第二の電極
５ａ：第二の電極の導出部
６：蓋体
７：導電層
８：アルミナコート層
100：電気回路基板
101：開口部
104：第一の配線導体
105：第二の配線導体
Ａ：セラミック容器
Ｂ：電池または電気二重層キャパシタ
Ｂ−１：正極活物質または第一の分極性電極
Ｂ−２：負極活物質または第二の分極性電極
Ｂ−３：セパレータ
Ｂ−４：電解液
【図１】
2006302851.tif 000003
【図２】
2006302851.tif 000004
【図３】
2006302851.tif 000005
【図４】
2006302851.tif 000006
【図５】
2006302851.tif 000007
【図６】
2006302851.tif 000008
【図７】
2006302851.tif 000009
【図８】
2006302851.tif 000010
【図９】
2006302851.tif 000011